구조 S 1 -( B 1 / S 2 ) -( B 2 / S 3 ) -( B 3 / S 4 ) - S 5 의 선형 블록 코 폴리머 C 1 ( 참조 , 표 3 ) 을 스티렌 ( 모노머 S 1 내지 S 5 ) 및 부타디엔 ( 모 노모 B 1 내지 B 3 ) 의 순차 적 음이온 중합 및 후속 된 15 mL 이소프로판올 을 사용 한 종료 에 의해서 제조 하 였 다 . 선형 블록 코 폴리머 C 1 을 , 커플링 단계 를 제외 하 고 , 추가 로 17970 mL 사이클 로 헥산 을 용매 로서 사용 함 을 제외 하 는 , 상기 블록 코 폴리머 A 에 대해서 기재 된 바 와 동일 한 유사 한 방식 으로 제조 하 였 는데 , 각각 의 경우 에 , 960 g 의 스티렌 을 말 달 블록 S 를 위해서 사용 하 였 고 , 660 g 의 스티렌 과 700 g 의 부타디엔 의 혼합물 을 랜덤 연질 블록 ( B 1 / S 2 ) 을 위해서 , 852 g 의 스티렌 과 904 g 의 부타디엔 의 혼합물 을 랜덤 연질 블록 ( B 2 / S 3 ) 을 위해서 , 그리고 , 468 g 의 스티렌 과 496 g 의 부타디엔 의 혼합물 을 랜덤 연질 블록 ( B 3 / S 4 ) 을 위해서 사용 하 였 다 . 중합 을 37 . 59 mL 의 1 . 4 M sec - 부틸 리튬 용액 과 4 . 49 mL 의 0 . 304 M 포타슘 3 차 - 아밀 알코올 레이트 ( PTA ) 용액 을 사용 하 여 개시 시켰 다 . 중합 의 종료 후 에 , 혼합물 을 교반 하 면서 10 mL 의 증류수 및 5 분 의 CO 2 가스 스트림 ( 0 . 1 kg / h ) 으로 산성화 시켰 다 . 마지막 으로 , 12 그램 의 Irganox 1010 , 16 . 2 그램 의 Irgaphos 168 및 12 그램 의 Sumilizer GS 를 첨가 하 였 다 .